(57)【要約】【課題】  通気性、水浸透性を有し第２多孔質体への空気又は水分の導入に優れ第２多孔質体を支持可能な第１多孔質体を、第２多孔質体上に有する二層構造のポリアミド多孔質体を比較的短時間に製造する。使用済みポリアミド多孔質体の再利用が容易である。【解決手段】 塩化カルシウムのアルコール溶液にポリアミドを溶解して原液を調製し、原液と塩化ナトリウム又は硫酸ナトリウムを容器中で混合した混合液を容器ごと０〜４０℃、６０〜１００％の相対湿度下静置する。その後液表面の上から水を添加して独立多孔の網状組織からなるポリアミドの第１多孔質体１１を形成し、更に水を第１多孔質体を透過させることにより、第１多孔質体下方において水溶性粒子の溶解を伴いながらの相分離を生起させて第１多孔質体に続いて連続多孔のスピノーダル分解模様型相分離組織からなるポリアミドの第２多孔質体１２を形成し、ポリアミド多孔質体１０を得る。【選択図】  図１
2006104409.tif 000002
【特許請求の範囲】
【請求項１】
ポリアミドの独立多孔の網状組織からなる第１多孔質体(11)と前記ポリアミドの連続多孔のスピノーダル分解模様型相分離組織からなる第２多孔質体(12)とが一体的に形成されたポリアミド多孔質体であって、
前記第１多孔質体(11)が、孔径１μｍ以上１ｍｍ以下の独立孔が８０個／ｃｍ2以上１億個／ｃｍ2以下であるメッシュ数と、１μｍ以上０.２ｍｍ以下の厚さを有し、
前記第２多孔質体(12)が、５０％以上９５％以下の気孔率と０.５ｍｍ以上５ｍｍ以下の厚さを有することを特徴とするポリアミド多孔質体。
【請求項２】
ポリアミドがポリカプロラクタム、ポリヘキサメチレンアジポアミド又はポリヘキサメチレンセバカミドである請求項１記載のポリアミド多孔質体。
【請求項３】
請求項１記載の第１多孔質体(11)を下部に、また請求項１記載の第２多孔質体(12)を上部に配置した後、前記第１多孔質体(11)を支持体として前記第２多孔質体(12)上に種子、卵、微生物、酵素又は細菌(13)を載せ、この状態で前記種子の栽培、前記卵のふ化、前記微生物の培養、前記酵素の培養又は前記細菌の培養を行うポリアミド多孔質体の使用方法。
【請求項４】
請求項１記載のポリアミド多孔質体を２つ用意し、一方のポリアミド多孔質体(10a)の第２多孔質体(12a)と他方のポリアミド多孔質体(10b)の第２多孔質体(12b)とを互いに対向するようにした後、前記２つの第２多孔質体(12a, 12b)の対向面間に種子、卵、微生物、酵素又は細菌(13)を配置して２つのポリアミド多孔質体(10a, 10b)により保持し、この保持状態で前記種子の栽培、前記卵のふ化、前記微生物の培養、前記酵素の培養又は前記細菌の培養を行うポリアミド多孔質体の使用方法。
【請求項５】
ポリアミドの独立多孔の網状組織からなる第１多孔質体(11)と前記ポリアミドの連続多孔のスピノーダル分解模様型相分離組織からなる第２多孔質体(12)とを一体的に形成してポリアミド多孔質体を製造する方法であって、
塩化カルシウムのアルコール溶液にポリアミドを溶解して原液を調製する工程と、
前記原液と塩化ナトリウム又は硫酸ナトリウムを容器中で攪拌してなる混合液を、容器ごと０〜４０℃の温度、６０〜１００％の相対湿度下、静置することにより、前記塩化ナトリウム又は硫酸ナトリウムを沈殿させ、前記第１多孔質体の網状組織に影響を及ぼす液表面の状態を制御する工程と、
０〜４０℃の温度、６０〜１００％の相対湿度下にある液表面の上から水を添加して前記第１多孔質体を形成させ、更にこの水を前記第１多孔質体を透過させることにより、前記第１多孔質体下方において、塩化ナトリウム又は硫酸ナトリウムの溶解を伴いながらの相分離を生起させて、前記第１多孔質体に続いて前記第２多孔質体を形成する工程と
を含むポリアミド多孔質体の製造方法。
【請求項６】
原液の調製が、塩化カルシウムのアルコール溶液にポリアミドを溶解した後、２４時間以上１００日以下の期間熟成することにより行われる請求項５記載のポリアミド多孔質体の製造方法。
【請求項７】
液表面の上から添加する水が純水、アルコール系水溶液又は金属塩化物系水溶液である請求項５記載のポリアミド多孔質体の製造方法。
【請求項８】
ポリアミドがポリカプロラクタム、ポリヘキサメチレンアジポアミド又はポリヘキサメチレンセバカミドである請求項５記載のポリアミド多孔質体の製造方法。
【発明の詳細な説明】
【技術分野】
【０００１】
本発明は、スピノーダル分解型相分離模様の連続多孔を有するポリアミド多孔質体及びその製造方法並びにポリアミド多孔質体の使用方法に関するものである。
【背景技術】
【０００２】
この種のスピノーダル分解による二相分離構造モデルは、図７に示されるように既に知られている（例えば、非特許文献１参照。）。図７において、二相のうち、１はＡ相、２はＢ相を表す。
本発明者は、ポリアミドのメタルハライド・アルコール溶液と水溶性粒子の混合物から、吸湿をともなう溶液凝固をとおして調製されたスピノーダル分解型相分離模様の連続多孔構造を有するポリアミド多孔質膜を特許出願した（例えば、特許文献１参照）。
【０００３】
このポリアミド多孔質膜は、表面及び裏面ともスピノーダル分解相分離模様の一層構造をしている。相対湿度１００％、２５℃の条件での調製過程では、吸湿に伴って孤立孔が主体の膜が上部に、そして下部では、沈殿している塩化ナトリウムあるいは硫酸ナトリウムの溶解を伴いながら連続多孔質膜が形成されていく。この雰囲気を長時間保持し続けると上部と下部がほとんど自然に互いに分離し、下部の連続多孔質膜を容易に取り出せる。上部と下部をほとんど無理なく分離させるには、上部の孤立孔が主体の膜を厚めにする必要があり、その分、塩化ナトリウム又は硫酸ナトリウムに対する原液の混合割合を多くする必要がある。
【非特許文献１】J. Chem. Phys., Vol.42, p93-p99 (1965)
【特許文献１】特開平１−２４５０３５（特許請求の範囲、実施例）
【発明の開示】
【発明が解決しようとする課題】
【０００４】
しかしながら、上記特許文献１に記載されたポリアミド多孔質膜の製造方法では、比較的厚い連続多孔質膜を製造しようとする場合に、多量の原液を必要とし、また副産物としてできる分離された孤立孔が主体の上部の膜は、下部の膜と連続しないため、廃棄されている。
【０００５】
本発明の目的は、連続多孔質体の上部に独立多孔で網状の膜を有する二層構造からなる、粉末化し易く再利用が可能であって環境にやさしいポリアミド多孔質体を提供することにある。
本発明の別の目的は、ポリアミドを無駄にすることなく、比較的短時間に製造することができるポリアミド多孔質体の製造方法を提供することにある。
本発明の更に別の目的は、種子の栽培、卵のふ化、微生物の培養、酵素の培養又は細菌の培養に利用可能なポリアミド多孔質体の使用方法を提供することにある。
【課題を解決するための手段】
【０００６】
本願請求項１に係る発明は、図１に示すように、ポリアミドの独立多孔の網状組織からなる第１多孔質体１１とポリアミドの連続多孔のスピノーダル分解模様型相分離組織からなる第２多孔質体１２とが一体的に形成されたポリアミド多孔質体である。その特徴ある点は、第１多孔質体１１が、孔径１μｍ以上１ｍｍ以下の独立孔が８０個／ｃｍ2以上１億個／ｃｍ2以下であるメッシュ数と、１μｍ以上０.２ｍｍ以下の厚さを有し、第２多孔質体(12)は、５０％以上９５％以下の気孔率と０.５ｍｍ以上５ｍｍ以下の厚さを有することにある。
【０００７】
本願請求項３に係る発明は、図２に示すように、請求項１記載の第１多孔質体１１を下部にまた請求項１記載の第２多孔質体１２を上部に配置した後、上記第１多孔質体１１を支持体として上記第２多孔質体１２上に種子、卵、微生物、酵素又は細菌１３を載せ、この状態で種子の栽培、卵のふ化、微生物の培養、酵素の培養又は細菌の培養を行うポリアミド多孔質体の使用方法である。
【０００８】
請求項４に係る発明は、図３に示すように、請求項１記載のポリアミド多孔質体を２つ用意し、一方のポリアミド多孔質体１０ａの第２多孔質体１２ａと他方のポリアミド多孔質体１０ｂの第２多孔質体１２ｂとを互いに対向するようにした後、これら２つの第２多孔質体１２ａ，１２ｂの対向面間に種子、卵、微生物、酵素又は細菌１３を配置して２つのポリアミド多孔質体１０ａ，１０ｂにより保持し、この保持状態で種子の栽培、卵のふ化、微生物の培養、酵素の培養又は細菌の培養を行うポリアミド多孔質体の使用方法である。
【０００９】
請求項５に係る発明は、ポリアミドの独立多孔の網状組織からなる第１多孔質体１１とポリアミドの連続多孔のスピノーダル分解模様型相分離組織からなる第２多孔質体１２とを一体的に形成してポリアミド多孔質体を製造する方法である。この製造方法は、塩化カルシウムのアルコール溶液にポリアミドを溶解して原液を調製する工程と、この原液と塩化ナトリウム又は硫酸ナトリウムを容器中で攪拌してなる混合液を、容器ごと０〜４０℃の温度、６０〜１００％の相対湿度下、静置することにより、上記塩化ナトリウム又は硫酸ナトリウムを沈殿させ、上記第１多孔質体の網状組織に影響を及ぼす液表面の状態を制御する工程と、０〜４０℃の温度、６０〜１００％の相対湿度下にある液表面の上から水を添加して上記第１多孔質体を形成させ、更にこの水を前記第１多孔質体を透過させることにより、上記第１多孔質体下方において、塩化ナトリウム又は硫酸ナトリウムの溶解を伴いながらの相分離を生起させて、前記第１多孔質体に続いて上記第２多孔質体を形成する工程とを含む。
上記多孔形成には、ポリアミドの濃度、調製温度、塩化ナトリウムや硫酸ナトリウムの混合割合に加えて、濃縮過程での湿度や時間、水添加のタイミングも密接にかかわっている。
【発明の効果】
【００１０】
本願請求項１に係るポリアミド多孔質体は、上部が独立多孔の網状組織からなる薄膜状の第１多孔質体と、下部が第１多孔質体より厚い連続多孔のスピノーダル分解模様型相分離組織からなる第１多孔質体とにより、二層構造をなす。特開平１−２４５０３５号公報に記載された膜は、表面も裏面もスピノーダル分解相分離模様をしている一層構造であるのに対して、本発明の多孔質体は第１多孔質体と第２多孔質体からなる二層構造をしている。また上記公報記載の方法とは水の添加などの点で異なり、ポリアミドを無駄にせず、かつ短時間で製造できる点で優れる。本発明のポリアミド多孔質体は、水に浸漬すると、弾力性に富み、水の保持力を増す。またこの多孔質体は手で揉むことにより、或いは長期間放置することにより、容易に粉末状になるため、ポリアミドを再利用できるとともに環境にやさしい利点がある。
【００１１】
本願請求項３に係る使用方法では、下に配置した第１多孔質体を支持体として第２多孔質体上に、種子、卵、微生物、酵素又は細菌などの水好生物を配置し、水に浸漬すると、ポリアミド多孔質体全体が弾力性に富み、かつ水の保持力を増す。これにより、種子の栽培、卵のふ化、微生物の培養、酵素の培養又は細菌の培養のための良好な環境が作り出され、種子等の成長、繁殖を効率良く行うことができる。
【００１２】
本願請求項４に係る使用方法では、２つのポリアミド多孔質体を用いて第２多孔質体同士を重ね合わせたものである。重ね合わせることにより、内部に連続多孔質体を有し、両表面に網状組織を有する積層体となる。この重ね合わせ箇所に予め種子、卵、微生物、酵素又は細菌を配置し、これらをポリアミド多孔質体で被包かつ保持した後、水に浸漬すると、ポリアミド多孔質体全体が弾力性に富み、かつ水の保持力を増す。これにより、種子の栽培、卵のふ化、微生物の培養、酵素の培養又は細菌の培養のためのより良好な環境が作り出され、種子等の成長、繁殖をより効率良く行うことができる。
【００１３】
本願請求項５に係る製造方法では、混合液を凝固させる過程で、０〜４０℃の温度、６０〜１００％の相対湿度下にある液表面の上から水（水溶液を含む）を添加して第１多孔質体を形成させ、更にこの水を第１多孔質体を透過させることにより、第１多孔質体下において、水溶性粒子の溶解を伴いながらの相分離が起きて、第１多孔質体に続いて、ポリアミド部分の表面形態(図４、図５、図６)に特徴をもつ連続多孔のスピノーダル分解模様型相分離組織からなる第２多孔質体を形成することができる。特開平１−２４５０３５号公報に記載された方法と比較して、本発明の方法では、所定の大きさの連続多孔質膜を製造するのに、原液の量が上記公報記載の方法の半分以下で済む。また上記公報記載の方法では、孤立孔が主体の上部の膜は連続多孔質膜と分離して副産物として廃棄されるが、本発明の方法では、ポリアミドのほとんど全部が多孔質体を形成し、上部が独立多孔で網状の膜、下部が連続多孔質体からなる二層構造になる。上部の網状の膜も、製造条件によっては、連続多孔模様にかなり近いものができる。
【発明を実施するための最良の形態】
【００１４】
以下、本発明の最良の実施の形態について説明する。
本発明のポリアミドは、ポリカプロラクタム（ナイロン６）、ポリヘキサメチレンアジポアミド（ナイロン６６）又はポリヘキサメチレンセバカミド（ナイロン６１０）のいずれかである。ポリアミドとしては粒子状もしくは綿状のものが用いられる。このポリアミドを塩化カルシウムのアルコール溶液に溶解して原液を調製する。アルコール溶液は、メチルアルコール又はエチルアルコール１００重量％に対して塩化カルシウム１５〜３０重量％、好ましくは１９〜２５重量％を添加混合して調製される。１９〜２５重量％の濃度にすると、ポリカプロラクタムがよく溶けて排除体積のない理想的な形態をとることができる。ポリアミドはアルコール１００重量％に対して６〜９重量％添加する。ポリアミドの添加量が下限値未満では膜にならずに豆腐状になってしまう不具合があり、上限値（２５重量％）を超えるほど膜が脆くなる不具合がある。原液は、塩化カルシウムのアルコール溶液にポリアミドを溶解した後、直ちに次に述べる塩化ナトリウム又は硫酸ナトリウムと混合してもよいが、２４時間以上１００日以下の期間熟成すると、アルコール、カルシウムイオン、そしてポリアミドのアミド基との間の相互作用が安定し、好ましい。
【００１５】
次いで上記原液と塩化ナトリウム又は硫酸ナトリウムを混合し、塩化ナトリウム又は硫酸ナトリウムが容器下部に分散した混合液を調製する。容器に予め平均粒径０.１〜０.５ｍｍの塩化ナトリウム粒子又は硫酸ナトリウム粒子を入れておき、そこに原液を加えて攪拌して混合液を作り、そこでポリアミド多孔質体を製造する。この容器としては、シャーレ(petridish)、トレー、平皿等の原液のアルコール分が蒸発し易く、成膜に適するものが好ましい。
【００１６】
混合液の入った容器を、温度が約０〜４０℃、相対湿度が６０〜１００％の恒温恒湿のデシケータ中に収容し、静置する。温度が下限値未満ではデシケータ中の調湿水が凍結してしまう不具合があり、上限値を超えると網状の独立多孔膜はできても、その下にできるはずの連続多孔質体ができなくなってくる不具合がある。また相対湿度が下限値未満では吸湿に時間がかかる不具合がある。好ましい温度は１０〜３０℃、より好ましい温度は２５℃である。また好ましい相対湿度は８０〜１００％、より好ましい相対湿度は１００％である。混合液を容器内で静置することにより、液表面からアルコールの蒸発とともに、吸湿が始まる。液が濃縮している過程で、液表面に水を添加することにより、ポリアミドの薄膜（以下、第１多孔質体という。）が形成される。添加する水は、純水に限らず、アルコール系水溶液又は金属塩化物系水溶液でもよい。これらの水溶液を用いると第１多孔質体の独立孔のサイズやメッシュ数に影響を及ぼす効果がある。
【００１７】
この第１多孔質体は独立多孔の網状組織からなる。このメッシュ数は原液に対する塩化ナトリウム又は硫酸ナトリウムの混合割合に依存し、塩化ナトリウム量又は硫酸ナトリウム量が少ない程、第１多孔質体のメッシュ数は減少する。添加した水は第１多孔質体を透過していく。この水を添加するタイミングが早いか遅いかによって、次に述べる連続多孔部分の模様は変化する。この模様は水添加が早いと、スピノーダル分解模様とは異なった模様を示し、遅いとスピノーダル分解模様を示す。添加水の温度は混合液の温度と同一であることが好ましい。混合液の温度は恒温恒湿のデシケータに置かれた雰囲気温度にほぼ一致する。
【００１８】
第１多孔質体を透過した水が第１多孔質体下方の塩化カルシウム・アルコールのポリアミド溶液中に浸透すると、塩化ナトリウムや硫酸ナトリウムの溶解を伴いながらの相分離が起こり、第１多孔質体に続いて連続多孔のスピノーダル分解模様型相分離組織からなるポリアミドの第２多孔質体が形成される。このスピノーダル分解模様の表面状態は、とくに水溶性粒子の種類や調製温度に依存し、塩化ナトリウムと硫酸ナトリウムとを比較した場合、硫酸ナトリウムの方が、より繊細でソフトな第２多孔質体ができる。また調製温度が低い程、ち密な第２多孔質体ができる。第２多孔質体のポリアミド部分の表面には、特徴のある３〜５μｍの変形粒子の凝集状構造が得られる。
【００１９】
図１に上記方法で製造されたポリアミド多孔質体１０の模式図を示す。ポリアミド多孔質体１０は、ポリアミドの独立多孔の網状組織からなる第１多孔質体１１とポリアミドの連続多孔のスピノーダル分解模様型相分離組織からなる第２多孔質体１２とが一体的に形成される。ここで「一体的に形成される」状態とは、第１多孔質体を構成しかつ第２多孔質体に面するポリアミドが第２多孔質体を構成するポリアミドと部分的に連結している状態をいう。
【００２０】
本発明のポリアミド多孔質体における第１多孔質体の厚さは、１μｍ以上０.２ｍｍ以下、好ましくは５０μｍ以上０.１ｍｍ以下の範囲にあり、メッシュ数は孔径１μｍ以上１ｍｍ以下の独立孔が８０個／ｃｍ2以上１億個／ｃｍ2以下の範囲、好ましくは孔径３００μｍ以上０.５ｍｍ以下の独立孔が１００個／ｃｍ2以上５００個／ｃｍ2以下の範囲にある。厚さもメッシュ数も、原液の量に対する塩化ナトリウム又は硫酸ナトリウムの混合割合に依存する。また第２多孔質体の厚さは０.５ｍｍ以上５ｍｍ以下、好ましくは１ｍｍ以上３ｍｍ以下の範囲にあり、気孔率は５０％以上９５％以下、好ましくは６０％以上９０％以下の範囲にある。上記数値が好ましい範囲にある場合、本発明のポリアミド多孔質体をより容易に製造することができる。上記製造時において、第２多孔質体の厚さは、主として原液の量に対する塩化ナトリウム又は硫酸ナトリウムの混合割合に依存し、気孔率は調製温度、水溶性粒子の種類やサイズに依存する。上記構造上の特徴から、第１多孔質体１１は第２多孔質体１２と比較して強度が高い。
【００２１】
図２及び図３に本発明の生物の成長、繁殖を助ける材料としてのポリアミド多孔質体の使用形態を示す。図２に示す使用形態は、図１に示した第１多孔質体１１を下部にまた図１に示した第２多孔質体１２を上部に配置した後、第１多孔質体１１を支持体として第２多孔質体１２上に種子、卵、微生物、酵素又は細菌１３を載せ、この状態で種子の栽培、卵のふ化、微生物の培養、酵素の培養又は細菌の培養を行うものである。
【００２２】
連続多孔のスピノーダル分解模様型相分離組織からなる第２多孔質体１２は、図７に示すポリアミドの構造が幾重にも重なるため、図７の孔を示すＢ相２の直下には、必ずしも同一のＢ相２が位置せず、ポリアミドからなるＡ相１が位置する。同様に図７のポリアミドを示すＡ相１の直下には、必ずしも同一のＡ相１が位置せず、孔のＢ相２が位置する。この構造が図２の上下方向にランダムに繰返される。ポリアミド多孔質体１０は水に浸漬すると、弾力性に富み、水の保持力を増す性質があるため、例えば水を保持した第２多孔質体１２上に種子１３を配置すれば、種子に十分な水分を補給できるとともに、種子から生えてきた根は第２多孔質体１２の孔に延び、その成長が促進される。支持体である第１多孔質体１１は独立多孔の網状組織であるため、第２多孔質体を支持する機能の他に、通気性、水浸透性を有し、第２多孔質体１２への空気又は水分の導入に優れる。使用済みのポリアミド多孔質体は手で揉むと、簡単に破砕し、粉体状になるため、この粉体を本発明のポリアミド多孔質体を製造するための原料に容易に再利用することができる。
【００２３】
図３に示す使用形態は、ポリアミド多孔質体を２つ用意し、一方のポリアミド多孔質体１０ａの第２多孔質体１２ａと他方のポリアミド多孔質体１０ｂの第２多孔質体１２ｂとを互いに対向するようにした後（図３では上下に対向させている。）、２つの第２多孔質体１２ａ，１２ｂの対向面間に種子、卵、微生物、酵素又は細菌１３を配置して２つのポリアミド多孔質体１０ａ及び１０ｂにより保持し、この保持状態で種子の栽培、卵のふ化、微生物の培養、酵素の培養又は細菌の培養を行うものである。２つのポリアミド多孔質体１０ａ及び１０ｂによるサンドイッチ構造であるため、互いに同一のものを使用すれば、第２多孔質体の体積が図２に示す使用形態の２倍になり、孔が占める体積、水浸漬時の保水能力が２倍になる。また種子等１３が直接外気に触れず、２つの第２多孔質体１２ａ及び１２ｂで被包されかつ保持されるため、成長開始時の種子等の保護に適する。更に両側に第２多孔質体よりも強度の高い第１多孔質体１１ａ及び１１ｂが位置するため、形態安定性、可搬性、取扱い性に優れる。
【実施例】
【００２４】
次に本発明の実施例を比較例とともに説明する。
＜実施例１＞
メチルアルコール１００ｃｃに塩化カルシウム２０ｇを溶解して塩化カルシウムのメタノール溶液を得た。この溶液に綿状のポリヘキサメチレンアジポアミド６.７ｇを加えて溶解して原液を調製した。直径５０ｍｍのシャーレの中に平均粒径０.２ｍｍの硫酸ナトリウム粒子５ｇを入れておき、そこに上記原液を５ｃｃ注入し、攪拌して硫酸ナトリウム粒子をシャーレ下部に均一分散させた。
【００２５】
この混合液の入ったシャーレを温度３０℃、相対湿度１００％のデシケータに入れ、約１日静置した。その後、液表面に３０℃の純水を約１０ｃｃ添加することにより、ポリヘキサメチレンアジポアミドからなる独立多孔の網状組織の第１多孔質体が、まず形成された。この水が第１多孔質体を透過し、第１多孔質体の下方のポリヘキサメチレンアジポアミドのゲル溶液に浸透すると、硫酸ナトリウムの溶解を伴いながらの相分離が起こり、第１多孔質体に続いて連続多孔のスピノーダル分解模様型相分離組織からなるポリヘキサメチレンアジポアミドの第２多孔質体が形成された。
【００２６】
得られたポリヘキサメチレンアジポアミド多孔質体のメッシュ数と厚さを測定したところ、第１多孔質体のメッシュ数は約８０個／ｃｍ2（孔直径１ｍｍ以下）厚さは約０.１ｍｍであった。また第２多孔質体の気孔率は約８１％で、厚さは約１ｍｍであった。第２多孔質体の走査電子顕微鏡写真を図４及び図５に示す。図５は図４の部分拡大図である。図４及び図５から明らかなように、珊瑚状に延びたポリヘキサメチレンアジポアミドは連続多孔を形成するとともに、ポリヘキサメチレンアジポアミドの組織構造自体にも無数の細孔が形成される。図５に示す球状部は直径が約８０μｍであり、約３〜５μｍの変形粒子からなる凝集体のようであった。
【００２７】
＜実施例２＞
メチルアルコール１００ｃｃに塩化カルシウム２０ｇを溶解して塩化カルシウムのメタノール溶液を得た。この溶液にポリカプロラクタム６.７ｇを加えて溶解し原液を調製した。直径５０ｍｍのシャーレ中に平均粒径０.３ｍｍの塩化ナトリウム粒子５ｇを入れておき、そこに上記原液を注入し、攪拌して塩化ナトリウム粒子をシャーレ下部に均一分散させた。
【００２８】
この混合液の入ったシャーレを温度３０℃、相対湿度１００％のデシケータに入れ、約１日静置した。その後、液表面に３０℃の純水を約１０ｃｃ添加することにより、ポリカプロラクタムからなる独立多孔の網状組織の第１多孔質体が形成された。この水が第１多孔質体を透過し、第１多孔質体下方のポリカプロラクタムのゲル溶液に浸透すると、塩化ナトリウムの溶解を伴いながらの相分離が起こり、第１多孔質体に続いて連続多孔のスピノーダル分解模様型相分離組織からなる第２多孔質体が形成された。
【００２９】
得られたポリカプロラクタム多孔質体のメッシュ数と厚さを測定したところ、第１多孔質体のメッシュ数は約１７０個／ｃｍ2（孔直径０.５ｍｍ以下）で厚さは約０.１ｍｍであった。また第２多孔質体の気孔率は約９１％で厚さは約１ｍｍであった。第２多孔質体部分の走査電子顕微鏡写真を図６に示す。実施例１の図５と比べて表面部分の約３〜５μｍの変形粒子はより密着している。
【図面の簡単な説明】
【００３０】
【図１】本発明のポリアミド多孔質体の模式図である。
【図２】本発明のポリアミド多孔質体の使用形態を示す図である。
【図３】本発明のポリアミド多孔質体の別の使用形態を示す図である。
【図４】実施例１における第２多孔質体の走査電子顕微鏡写真図である。
【図５】図４の部分拡大写真図である。
【図６】実施例２における第２多孔質体部分の走査電子顕微鏡写真図である。
【図７】スピノーダル分解による二相分離構造モデルを示す図である。
【符号の説明】
【００３１】
１０，１０ａ，１０ｂ  ポリアミド多孔質体
１１，１１ａ，１１ｂ  第１多孔質体
１２，１２ａ，１２ｂ  第２多孔質体
１３  種子、卵、微生物、酵素又は細菌
【図１】
2006104409.tif 000003
【図２】
2006104409.tif 000004
【図３】
2006104409.tif 000005
【図７】
2006104409.tif 000006
【図４】
2006104409.tif 000007
【図５】
2006104409.tif 000008
【図６】
2006104409.tif 000009